Brevet FR2790107A1 — publié le 20000825

FIBRE DE LIGNE POUR SYSTEMES DE TRANSMISSION A FIBRE OPTIQUE A MULTIPLEXAGE EN LONGUEURS D'ONDE La présente invention concerne le domaine des transmissions par fibre optique, et plus particulièrement le domaine des transmissions en multiplexage de longueurs d'onde à fibre de ligne à dispersion décalée. Pour des fibres optiques, on qualifie généralement le profil d'indice en fonction de l'allure du graphe de la fonction qui associe au rayon de la fibre l'indice de réfraction. On représente de façon classique sur les abscisses la distance r au centre de la fibre, et sur les ordonnées la différence entre l'indice de réfraction et l'indice de réfraction de la gaine de la fibre. On parle ainsi de profil d'indice en "échelon", en "trapèze" ou en "triangle" pour des graphes qui présentent des formes respectives d'échelon, de trapèze ou de triangle. Ces courbes sont généralement représentatives du profil théorique ou de consigne de la fibre, les contraintes de fabrication de la fibre pouvant conduire à un profil sensiblement différent. Dans les nouveaux réseaux de transmission à hauts débits et multiplexés en longueurs d'onde, il est avantageux de gérer la dispersion chromatique, notamment pour des débits par canal supérieurs ou égaux à 10 Gbit/s; I'objectif est d'obtenir, pour toutes les valeurs de longueur d'onde du multiplex, une compensation chromatique cumulée sensiblement nulle sur la liaison, de sorte à limiter l'élargissement des impulsions. Une valeur cumulée de quelques centaines de ps/nm pour la dispersion est acceptable. Il est aussi intéressant d'éviter au voisinage des longueurs d'onde utilisées dans le système les valeurs nulles de la dispersion chromatique, pour lesquelles les effets non-linéaires sont plus importants. Enfin, il est aussi intéressant de limiter la pente de dispersion chromatique sur la plage du multiplex de sorte à éviter ou limiter les distorsions entre les canaux du multiplex. Sont apparues sur le marché des fibres à dispersion décalée, ou DSF (acronyme de l'anglais "Dispersion shifted fibers"). Ces fibres sont telles qu'à la longueur d'onde de transmission à laquelle elles sont utilisées, qui est en général différente de la longueur d'onde de 1,3 g.m pour laquelle la dispersion de la silice est sensiblement nulle, la dispersion chromatique est sensiblement nulle; c'est à dire que la dispersion chromatique de la silice, non nulle, est compensée - d'o l'emploi du terme décalé - par une augmentation de l'écart d'indice An entre le coeur de la fibre et la gaine optique. Cet écart d'indice permet de décaler la longueur d'onde pour laquelle la dispersion chromatique est nulle; il est obtenu par l'introduction de dopants dans la préforme, lors de la fabrication de celle-ci, par exemple par un processus de MCVD connu en soi, et qui n'est pas décrit plus en détail ici. On qualifie de NZ-DSF (acronyme de l'anglais "non-zero dispersion shifted fibers") des fibres à dispersion décalée, présentant une dispersion chromatique non- nulle pour les longueurs d'onde auxquelles elles sont utilisées. Il a été proposé, pour des systèmes de transmission à fibre optique à multiplexage en longueurs d'onde, d'utiliser comme fibre de ligne de la fibre NZ-DSF, et de compenser la dispersion chromatique par des sections de fibre de compensation de dispersion (DCF, acronyme de "dispersion compensating fiber"). Un exemple d'un tel système de transmission est décrit dans M. Nishimura et autres, Dispersion compensating fibers and their applications, OFC'96 Technical Digest ThA. Cette solution présente l'inconvénient de ne permettre que de faibles marges en puissance, ce qui rend difficile un fonctionnement du système de transmission dans des conditions réalistes, et notamment pour des systèmes de transmissions à multiplexage en longueurs d'onde présentant un grand nombre de canaux. Il a aussi été proposé d'utiliser des fibres DCF, pour corriger la dispersion chromatique induite par une fibre de ligne à saut d'indice ou fibre SMF (acronyme de I'anglais "single mode fiber"). Un tel usage d'une fibre de compensation de dispersion est mentionné dans L. Gr ner- Nielsen et autres, Large volume Manufacturing of dispersion compensating fibers, OFC'98 Technical Digest TuD5. Un inconvénient de ce type de fibre est son coût élevé. La demanderesse commercialise sous la référence ASMF 200 une telle fibre monomode à saut d'indice présentant une longueur d'onde d'annulation de la dispersion chromatique entre 1300 et 1320 nm, et une dispersion chromatique inférieure ou égale à 3,5 ps/(nm.km) dans une plage de 12851330 nm, et de 17 ps/(nm.km) à 1550 nm. La pente de dispersion chromatique à 1550 nm est de l'ordre de 0,056 ps/(nm2.km). Cette fibre est du genre de celle mentionnée comme fibre de ligne dans l'article précité de L. Gr ner-Nielsen et autres. Par rapport à des systèmes NZ-DSF avec une compensation utilisant de la fibre DCF, une configuration SMF et DCF présente l'avantage d'une très faible pénalité à forte puissance optique, autrement dit d'une meilleure résistance aux effets non-linéaires, et notamment au mélange à quatre ondes. Ceci assure un fonctionnement correct des systèmes de transmission non seulement dans les conditions du laboratoire, mais aussi dans des conditions de terrain. Cette configuration présente toutefois l'inconvénient d'un coût près de deux fois plus élevé. Un problème nouveau se pose aussi pour une telle configuration SMF/DCF, pour des transmissions à très hauts débits, typiquement pour des transmissions à Nx40 Gbit/s ou plus, dans la mesure o la taille des tronçons - pas d'amplification et de compensation - ne permet pas de compenser efficacement la distorsion apportée sur chaque tronçon par la dispersion et la non-linéarité. L'invention propose une solution à ce problème nouveau. Plus généralement, elle apporte une solution au problème de l'augmentation du débit par canal, dans des systèmes de transmission à multiplexage en longueurs d'onde; la solution de l'invention permet de conserver une marge en puissance compatible avec des conditions de fonctionnement de terrain. Elle permet aussi de limiter le coût du système. Plus précisément, l'invention propose une fibre optique monomode présentant, pour une longueur d'onde de 1550 nm: - une aire effective supérieure ou égale à 60 j.m2; - une dispersion chromatique comprise entre 6 et 10 ps/(nm.km); et - une pente de dispersion chromatique inférieure en valeur absolue à 0,07 ps/(nm2.km). Avantageusement, la fibre présente une dispersion chromatique à 1550 nm entre 7 et 9 ps/(nm.km). De préférence, la fibre présente une dispersion chromatique supérieure ou égale à 7 ps/(nm.km) entre 1530 et 1620 nm. Dans un mode de réalisation, la fibre présente une pente de dispersion chromatique à 1550 nm inférieure à 0,05 ps/(nm2.km). Elle peut avantageusement avoir une surface effective supérieure ou égale à pm2; De préférence, la fibre présente un rayon de mode à 1550 nm supérieur à 4 p.m. Dans un autre mode de réalisation, la fibre présente une atténuation à 1550 nm inférieure ou égale à 0,23 dB/km. De préférence, la fibre présente une dispersion modale de polarisation inférieure ou égale à 0,08 ps.km'0,5. Dans un mode de réalisation, la fibre présente un profil d'indice en trapèze avec anneau. Dans un autre mode de réalisation, la fibre présente un profil d'indice coaxial avec anneau. Dans encore un autre mode de réalisation, elle présente un profil d'indice coaxial avec une partie externe enterrée. L'invention propose aussi un système de transmission à fibre optique à multiplexage en longueurs d'onde, comprenant comme fibre de ligne une telle fibre. Dans un mode de réalisation, le système de transmission comprend en outre de la fibre de compensation de dispersion. D'autres caractéristiques et avantages de l'invention apparaîtront à la lecture de la description qui suit de modes de réalisation de l'invention, donnés à titre d'exemple et en référence aux dessins annexés, qui montrent - figure 1, une représentation schématique du profil d'indice d'une fibre selon un premier mode de réalisation de l'invention; - figure 2, une représentation schématique du profil d'indice d'une fibre selon un second mode de réalisation de l'invention; - figure 3, une représentation schématique du profil d'indice d'une fibre selon un troisième mode de réalisation de l'invention; - figure 4, une représentation schématique du profil d'indice d'une fibre selon un quatrième mode de réalisation de l'invention; figure 5, une représentation schématique du profil d'indice d'une fibre selon un cinquième mode de réalisation de l'invention; - figure 6, une représentation schématique du profil d'indice d'une fibre selon un sixième mode de réalisation de l'invention; - figure 7, un graphe de la dispersion en fonction de la longueur d'onde pour différentes fibres selon l'invention; - figure 8, un graphe de la pente de dispersion en fonction de la longueur d'onde pour différentes fibres selon l'invention. L'invention propose d'utiliser comme fibre de ligne dans un système de transmission à multiplexage en longueurs d'onde une fibre monomode, qui présente une dispersion chromatique plus faible que la fibre à saut d'indice existante, mais qui conserve par ailleurs des caractéristiques analogues. L'invention permet ainsi de conserver les avantages techniques apportés par l'utilisation de la fibre à saut d'indice connue, et notamment la diminution des effets non-linéaires du fait de - la forte valeur de la surface effective, typiquement au-dessus de 70 ou 80 1m2 pour la fibre classique; - la valeur importante de la dispersion chromatique, typiquement au-dessus de 15 ps/(nm.km) pour la fibre classique. La diminution de la dispersion chromatique selon l'invention permet de diminuer la quantité de fibre DCF nécessaire pour assurer la compensation de la dispersion chromatique. On abaisse ainsi le coût du système de transmission. Le fait que la valeur de la dispersion chromatique de la fibre de l'invention reste voisine de 8 ps/(nm.km) à 1550 nm assure néanmoins que les effets non- linéaires restent limités. De fait, dans la plage de longueurs d'onde du multiplex, entre 1530 et 1620 nm, la dispersion chromatique reste supérieure à 7 ps/(nm.km). L'invention rend possible la réalisation de systèmes à multiplexage en longueurs d'onde, avec un débit par canal supérieur ou égal à 40 Gbit/s. La fibre de l'invention permet d'atteindre, pour un taux d'erreur sur les bits de 10-10, une pénalité inférieure à 2,5 dB par rapport à une transmission idéale, pour le canal le plus pénalisé parmi les 32 canaux d'un système de transmission à multiplexage en longueurs d'onde. A titre de comparaison, pour le même système de transmission, la pénalité pour une fibre de ligne de l'art antérieur est de l'ordre de 4 dB. Les caractéristiques préférées de la fibre de l'invention sont donc les suivantes: - aire effective supérieure ou égale à 60 ptm2, voire de préférence supérieure à 90 gm2; - dispersion chromatique à 1550 nm comprise entre 6 et 10 ps/(nm.km), et de préférence entre 7 et 9 ps/(nm. km); - dispersion chromatique supérieure ou égale à 7 ps/(nm.km) entre 1530 et 1620 nm; - pente de dispersion chromatique à 1550 nm inférieure en valeur absolue à 0,07 ps/(nm2.km), de préférence inférieure à 0,05 ps/(nm2.km); - rayon de mode W02 à 1550 nm supérieur à 4 pm; - atténuation à 1550 nm inférieure ou égale à 0,23 dB/km; - dispersion modale de polarisation inférieure ou égale à 0,08 ps.km-0,5. On donne dans la suite de la description en référence aux figures des exemples de profils de fibre permettant d'obtenir de telles valeurs. La figure 1 montre une représentation schématique du profil d'indice d'une fibre selon un premier mode de réalisation de l'invention; dans ce mode de réalisation, le profil d'indice est un profil d'indice du type trapèze avec anneau, qui présente, en partant du centre de la fibre: - une partie centrale avec un indice supérieur à l'indice de la gaine; - une première partie annulaire sur laquelle l'indice décroît de façon sensiblement linéaire; l'ensemble constituant une fibre à profil dit "en trapèze". Autour de la première partie annulaire, la fibre présente une partie d'indice sensiblement constant, puis une deuxième partie annulaire d'indice supérieur à celui de la gaine, formant un anneau autour du profil en trapèze. Les valeurs d'indices et de rayons dans le mode de réalisation de la figure sont les suivantes. La partie centrale présente un rayon rn de 1, 4 lm et son indice présente avec l'indice de la gaine une différence An 1 de 7,8.10-3. L'indice décroît de façon sensiblement linéaire pour passer de la valeur An1 à une valeur nulle, entre les rayons rn et r2 = 4,8 1tm. La partie d'indice sensiblement constant s'étend entre les rayons r2 et r3 = 7,7 p.m, et son indice est égal à celui de la gaine. La deuxième partie annulaire s'étend entre les rayons r3 et r4 = 9,9 lm, sur une épaisseur de 2,2 p.m; la différence An4 entre son indice et celui de la gaine est de 2,9.10-3. Ces valeurs permettent d'obtenir une fibre présentant les caractéristiques suivantes: - longueur d'onde de coupure théorique Xcth: 1770 nm - longueur d'onde ko d'annulation de la dispersion chromatique: 1430 nm; - pente de dispersion chromatique à 1550 nm: 0,062 ps/(nm2.km); - dispersion chromatique à 1550 nm: 8 ps/(nm.km); - rayon de mode W02 à 1550 nm: 4,7 pm; - aire effective à 1550 nm: 65 im2; - atténuation du fait des courbures: 1,4.10-4 dB; - sensibilité aux micro-courbures à 1550 nm: 0,62. L'atténuation du fait des courbures est l'atténuation provoquée par l'enroulement de 100 tours de fibre autour d'un rayon de 30 mm, mesurée à 1550 nm. La sensibilité aux micro- courbures est mesurée en valeur relative par rapport à la fibre ASMF 200 mentionnée plus haut, par une méthode connue en soi. La longueur d'onde de coupure X-cth est généralement supérieure de deux à quatre centaines de nanomètres à la longueur d'onde effectivement mesurée sur le câble. De ce fait, la longueur d'onde de coupure sur câble de la fibre de la figure 1 est inférieure à 1500 nm, et la fibre est effectivement monomode dans la plage du multiplex. Les valeurs de consigne des rayons et des indices données en référence à la figure peuvent varier, la fibre conservant toujours ses propriétés. Les plages de tolérance autour des valeurs de consigne données ci-dessus sont mentionnées plus bas. La figure 2 montre une représentation schématique du profil d'indice d'une fibre selon un deuxième mode de réalisation de l'invention; dans ce mode de réalisation, le profil d'indice est un profil d'indice du type trapèze à gaine enterrée avec anneau; autrement dit, par rapport au profil de la figure 1, la partie d'indice sensiblement constant qui entoure le trapèze présente un indice inférieur à l'indice de la gaine de la fibre. On utilise donc pour le profil de la figure 2 les mêmes notations qu'à la figure 1 pour ce qui est des rayons et des indices. Les caractéristiques géométriques du profil de la figure 2 sont les suivantes: rI = 3,0 gtm r2 = 5,0 /m r3 = 5,9 lm r4 = 8,4 lm An1 = 6,6 An3 = - 5,0 An4 = 3,6 Ces valeurs permettent d'obtenir une fibre présentant les caractéristiques suivantes: - longueur d'onde de coupure théorique Xcth = 1620 nm - longueur d'onde X,0 d'annulation de la dispersion chromatique: 1 41 0 nm; - pente de dispersion chromatique à 1550 nm: 0,055 ps/(nm2.km); - dispersion chromatique à 1550 nm: 8 ps/(nm.km); - rayon de mode W02 à 1550 nm: 4,6 pm; - aire effective à 1550 nm: 65 pm2; atténuation du fait des courbures: 3.10-4 dB; - sensibilité aux micro-courbures à 1550 nm: 0,69. Comme dans le cas de la figure 1, des variations des indices et des rayons par rapport aux valeurs de consigne données en référence à la figure 2 permettent néanmoins d'obtenir une fibre selon l'invention. Le tableau qui suit donne les tolérances autour des valeurs de consigne, sur la première ligne pour le mode de réalisation de la figure 1, et sur la deuxième ligne pour le mode de réalisation de la figure 2. Les rayons sont en micromètres et les valeurs d'indice sont à multiplier par -3. r r2 r3 r4 An 1 An3 An4 1,4+0,1 4,8+0,5 7,7 +0,8 9,9_+1,0 7,8 +0,5 0 +0,5 2,9+0,5 3,0+0,3 5,0+0,5 5,9 +0,6 8,4 +0,8 6,6 +0,5 -5,0 +0,5 3,6+0,5 Les figures 3, 4 et 5 montrent respectivement une représentation schématique du profil d'indice d'une fibre selon les troisième, quatrième et cinquième modes de réalisation de l'invention; dans ces modes de réalisation, le profil d'indice est un profil d'indice du type coaxial avec anneau, qui présente, en partant du centre de la fibre: - une partie centrale avec un indice sensiblement constant; - une première partie annulaire d'indice supérieur à l'indice de la gaine, et aussi supérieur à l'indice de la partie centrale, l'ensemble constituant une fibre à profil dit "coaxial". Autour de la première partie annulaire, la fibre présente une partie enterrée d'indice inférieur ou sensiblement égal à celui de la gaine, puis une deuxième partie annulaire d'indice supérieur à celui de la gaine, formant un anneau autour du profil coaxial. Les valeurs d'indice et de rayon dans les troisième, quatrième et cinquième modes de réalisation sont données dans le tableau suivant - étant entendu que les fibres dans ces modes de réalisation présentent le profil des figures 3, 4 et 5. Les rayons sont donnés en micromètres, et les indices sont à multiplier par 10-3. r r2 r3 r4 An 1 An2 An3 An4 2,8 5,6 8,4 11,2 -3,5 8,7 -5,2 0, 9 1,5 4,0 6,5 9,3 0 8,4 -5,0 3,4 2,0 4,9 7,6 10,9 -6,2 8,8 -5,3 1, 8 Ces divers modes de réalisation à profil coaxial plus anneau permettent d'obtenir des fibres selon l'invention, dont les caractéristiques sont données dans le tableau suivant, sur les lignes correspondantes: Xcth X0 dC/dX C W02 Serf PC Sic (nm) (nm) ps/(nm2.km) ps/(nm.km) (l.m) (tm2) (dB) 1700 1440 0,066 8 4,2 118 2,8.10-4 1, 04 1710 1400 0,045 8 4,3 71 5,9.10-4 0, 74 1630 1430 0,058 8 4,1 93 2,4.10-5 0, 6 Comme dans le cas des figures précédentes, des variations des valeurs des rayons et des indices autour des valeurs de consigne sont possibles. Le tableau ci- dessous donne les tolérances autour des valeurs de consigne, avec les mêmes unités. r r2 r3 r4 An 1An2 An3 An4 2,8+0,3 5,6+ 0,6 8,4+0,8 11,2-+1,1 -3,5+0,5 8,7+0,5 -5,2+0,5 0,9 + 0,5 1,5+02 4,0+0,4 6,5+0,6 9,3+0,39 0+0,5 8,4__0,5 -5,0+0,5 3,4+0, 5 2,0+0,2 4,9+0,5 7,6+0,8 10,9 +1,1 -6,2+0,5 8,8+0,5 5,3+0,5 1,8+0, 5 La figure 6 montre une représentation schématique du profil d'indice d'une fibre selon un sixième mode de réalisation de l'invention; le profil de la figure 6 est un profil coaxial, entouré d'une partie enterrée. La fibre présente, en partant du centre: - une partie centrale avec un indice sensiblement constant; - une partie annulaire d'indice supérieur à l'indice de la gaine, et aussi supérieur à l'indice de la partie centrale; - une partie enterrée d'indice inférieur à celui de la gaine. Les valeurs d'indice et de rayon dans le mode de réalisation de la figure sont les suivantes. La partie centrale présente un rayon rI de 2, 4,.m et son indice présente avec l'indice de la gaine une différence An1 de -5,9.10-3. La partie annulaire s'étend entre les rayons rl et r2 = 5,3,im, et son indice présente avec l'indice de la gaine une différence An2 de 9,2.10-3. La partie enterrée s'étend entre les rayons r2 et r3 = 8,4 plm; elle présente par rapport à la gaine une différence d'indice An3 de -5,9.10-3. On obtient avec le profil d'indice de la figure 6 une fibre ayant les caractéristiques suivantes: - longueur d'onde de coupure théorique Xcth: 1 630 nm - longueur d'onde X0 d'annulation de la dispersion chromatique: 1 430 nm; - pente de dispersion chromatique à 1550 nm: 0,063 ps/(nm2.km); dispersion chromatique à 1550 nm: 8 ps/(nm.km); - rayon de mode W02 à 1550 nm: 3,9 I.m; - aire effective à 1550 nm: 102 pim2; - atténuation du fait des courbures: 3.10-5 dB; - sensibilité aux micro-courbures à 1550 nm: 0,75. De nouveau, des variations des rayons et des variations des différences d'indice par rapport aux valeurs de consigne de la figure sont possibles, tout en obtenant toujours une fibre selon l'invention. Le tableau suivant donne les plages de variation autour des valeurs de consigne, avec les mêmes unités. r r2 r3 An 1 An2 An3 2,4+0,2 5,3+0,5 8,4+0,8 -5,9+0,5 9,2+0,5 5,9+ 0,5 La figure 7 montre un graphe de la dispersion en fonction de la longueur d'onde pour les différentes fibres selon l'invention; on a porté à la figure en ordonnée la longueur d'onde en ptm, entre 1,5 et 1,64 p.m. On a porté en abscisse la dispersion chromatique à 1550 nm, en ps/(nm.km). La figure montre les variations de la dispersion en fonction de la longueur d'onde pour les fibres des premier à sixième mode de réalisation décrits plus haut. On constate sur la figure que la dispersion chromatique vaut 8 ps/(nm.km) à 1550 nm pour toutes les fibres, et reste comprise entre 7 et 14 ps/(nm.km) pour des valeurs de longueur d'onde comprises entre 1530 et 1620 nm, pour toutes les fibres données à titre d'exemple. La figure 8 montre un graphe de la pente de dispersion en fonction de la longueur d'onde pour les différentes fibres données à titre d'exemple. Est portée en abscisse la longueur d'onde en micromètres, et en ordonnée la pente de la dispersion chromatique en ps/(nm2.km). Les différentes courbes donnent les variations de la pente de dispersion chromatique, en fonction de la longueur d'onde, pour les fibres des premier à sixième mode de réalisation décrits plus haut. On constate sur la figure que la pente de la dispersion chromatique à 1550 nm reste dans tous les cas inférieure à 0,07 ps/(nm2.km). Pour le cinquième mode de réalisation de l'invention, la pente de la dispersion chromatique à 1550 nm est inférieure à 0,05 ps/(nm2.km). L'invention peut être fabriquée par l'homme du métier à l'aide de techniques connues, comme le MCVD ou les autres techniques couramment utilisées pour la fabrication des fibres optiques. Bien entendu, la présente invention n'est pas limitée aux exemples et modes de réalisation décrits et représentés, mais elle est susceptible de nombreuses variantes accessibles à l'homme de l'art. Il est clair que les profils des figures 1 à 6 ne sont donnés qu'à titre d'exemple, et que d'autres profils peuvent permettre d'obtenir des fibres présentant les caractéristiques de l'invention. REVENDICATIONS 1. Une fibre optique monomode présentant, pour une longueur d'onde de 1550 nm: - une aire effective supérieure ou égale à 60 pm2; - une dispersion chromatique comprise entre 6 et 10 ps/(nm.km); et - une pente de dispersion chromatique inférieure en valeur absolue à 0,07 ps/(nm2.km). 2. La fibre selon la revendication 1, caractérisée en ce qu'elle présente une dispersion chromatique à 1550 nm entre 7 et 9 ps/(nm.km). 3. La fibre selon la revendication 1 ou 2, caractérisée en ce qu'elle présente une dispersion chromatique supérieure ou égale à 7 ps/(nm.km) entre 1530 et 1620 nm. 4. La fibre selon la revendication 1, 2 ou 3, caractérisée en ce qu'elle présente une pente de dispersion chromatique à 1550 nm inférieure à 0,05 ps/(nm2.km). 5. La fibre selon l'une des revendications 1 à 4, caractérisée en ce qu'elle présente une surface effective supérieure ou égale à 90 pim2; 6. La fibre selon l'une des revendications 1 à 5, caractérisée en ce qu'elle présente un rayon de mode à 1550 nm supérieur à 4 pLm. 7. La fibre selon l'une des revendications 1 à 6, caractérisée en ce qu'elle présente une atténuation à 1550 nm inférieure ou égale à 0,23 dB/km. 8. La fibre selon l'une des revendications 1 à 7, caractérisée en ce qu'elle présente une dispersion modale de polarisation inférieure ou égale à 0, 08 ps.km-0,5. 9. La fibre selon l'une des revendications 1 à 8, caractérisée en ce qu'elle présente un profil d'indice en trapèze avec anneau. 10. La fibre selon l'une des revendications 1 à 8, caractérisée en ce qu'elle présente un profil d'indice coaxial avec anneau. 11. La fibre selon l'une des revendications 1 à 8, caractérisée en ce qu'elle présente un profil d'indice coaxial avec une partie externe enterrée. 12. Un système de transmission à fibre optique à multiplexage en longueurs d'onde, comprenant comme fibre de ligne de la fibre selon l'une des revendications 1 à 1 l. 1 O 13. Le système de transmission selon la revendication 12, comprenant en outre de la fibre de compensation de dispersion.